(57)【要約】【課題】  長尺で平らな材料、例えば金属繊維体シートを炉内で熱処理するときに、材料が炉内の搬送手段と接触する機会と時間を短くし、しかも短時間でこの材料をその物性と品質が損なわずに加熱し得る工業用炉を提案する。【解決手段】  該材料の送り速度に同期して回転自在なドラムを必要数炉内に設けてこれを加熱し、この加熱されたドラムが材料を炉内で支持・搬送すると共に、その外周面の一部で材料と接触して伝導加熱し、このドラムおよび／あるいは炉内壁を炭素質として炉内雰囲気を該材料に対して中性または還元性に維持する。【選択図】  図２
2005214512.tif 000002
【特許請求の範囲】
【請求項１】
長尺で平らな被加熱処理材料の搬入口と搬出口を有し断熱材で囲まれた炉室と、この炉室内での被加熱処理材料の移動方向と直交する軸で枢支されてこの炉室内にある回転自在な一つのドラムと、この炉室内へ雰囲気ガスを送る管とを備え、この炉室内にある該ドラムまたは炉の内壁等の炉室内の構造物の何れかの少なくとも一部が炭素質でつくられ、上記ドラムは加熱されてその外周面の一部で被加熱処理材料と接触してこの材料を所望の温度に伝導加熱することを特徴とし、かつ前記した炭素質は炉室内へもたらされる外乱の酸素を吸着してそのほとんどをCOとして炉室内または炉室外へ放出することを特徴とする長尺で平らな被加熱処理材料の接触伝導加熱炉。
【請求項２】
前記ドラムが複数であり、材料の移動方向と直交するこれらドラムの軸が同一の水平面上で間隔をおいて互いに平行であり、材料の両面が交互にドラムの外周面の一部と接触して伝導加熱されるようにした請求項１記載の長尺で平らな被加熱処理材料の接触伝導加熱炉。
【請求項３】
前記ドラムがドラム内および／あるいはドラム外で炉室内に設けられた発熱体、および／あるいはドラムと摺接する電極により輻射加熱および／或いは抵抗加熱される請求項１又は２記載の長尺で平らな被加熱処理材料の接触伝導加熱炉。
【請求項４】
雰囲気ガスが前記ドラムを介して炉室内へ送られるようにした請求項１、２又は３記載の長尺で平らな被加熱処理材料の接触伝導加熱炉。
【請求項５】
雰囲気ガスが前記ドラムを介して炉室外へ排気されるようにした請求項１、２又は３記載の長尺で平らな被加熱処理材料の接触伝導加熱炉。
【発明の詳細な説明】
【技術分野】
【０００１】
この発明は、長尺で平らな材料、例えば銅短繊維グリンシートを加熱して脱脂、焼成するときに好適に用い得る加熱炉にかかるものである。
【背景技術】
【０００２】
上記した種類の材料には、その他に電極シート等が挙げられる。かかる長尺で平らな材料を熱処理する場合には、トンネル状の連続炉が広く用いられている。連続炉は他の熱処理炉に比して優れた種々の利点を有するが、連続炉による加熱処理には長い距離に亘る工程が必要である。そこで採用される長尺で質量の大きい循環搬送ベルトによる熱の損失、または長尺なベルトとこれまた長尺な被加熱処理材料と間の摩擦によって生じる材料の不具合等が問題となる。  
【０００３】
【特許文献１】特開平１０−２２８８９８号公報  この特許文献では、電極シートの如き長尺で平らな材料を、上述したような不具合なしに熱処理する一つの発明が開示されている。
【発明の開示】
【発明が解決しようとする課題】
【０００４】
本発明は、上記で触れたような今までの技術よりも更に効率的に、長尺で平らな材料を加熱処理できる炉を提供することを課題とする。言い換えれば、長尺で平らな材料が搬送手段と接触する機会と時間を短くし、しかも短時間でその材質を損なわずに該材料が加熱されることを課題とする。
【課題を解決するための手段】
【０００５】
本発明は、長尺で平らな材料の所定の加熱処理速度と同期して回転して、炉内で材料を支持・搬送するドラムを加熱手段とする。被加熱処理材料は加熱したドラムの外周面の一部と接触して、伝導加熱される。また、ドラムあるいは炉内壁、またはその双方を炭素質とする。
【発明の効果】
【０００６】
この発明になる炉における加熱されたドラムと被加熱処理材料との間の接触伝導加熱は、材料が輻射または対流加熱される場合に比して、短時間でしかも材料に不具合を生じる間を与えないで、長尺で平らな材料を加熱できる。更にまた、この発明で採用した炭素質の炉内壁またはドラムは、４００℃以上に加熱されたときに活性であって、被加熱処理材料を保護する炉内雰囲気中へ持ち込まれる外乱の酸素を吸着して、そのほとんどをCOとして炉内外へ排出させる効果がある。
【発明を実施するための最良の形態】
【０００７】
図１〜図４には、本発明になる接触加熱・雰囲気炉の３実施例が示されており、各実施例に共通な部分と部材には、同一の符号が付されている。
【実施例１】
【０００８】
図１を参照して、炉１はセラミック繊維になる断熱材５で囲まれて外気と断熱されて、炉室２がつくられる。この炉室２には、長尺で平らな被加熱処理材料１０をそこに搬入する搬入口３と、そこから該材料１０を搬出する搬出口４とを有している。この被加熱処理材料の移動方向と直交する一軸を中心としてドラム７が回転自在に枢支される。この実施例１では、このドラム４は炭素質の材料、グラファイトでつくられている。ローラー群９によって、材料の移動速度と同期してこのドラム４は回転し、その外周面の一部で常に材料１０の一面と接触する。
【０００９】
中空の該ドラム７の内部にはチューブヒーター８があって、ドラムを所望の温度に加熱し、この加熱されたドラムは、上述した通りにその一部で材料１０の一面と接触して材料を伝導加熱する。管１１より窒素、窒素と水素の混合ガス、またはDXガス等の所望の炉内雰囲気ガスが炉室内へ送られ、材料を保護するこのガスは順次に搬入、搬出口３，４から排出されて、これらの口から大気が炉内へ侵入するのを防ぐと共に、被加熱材料から蒸発するバインダー蒸気等をも炉外へ排出する。
【００１０】
被加熱処理材料に付着して炉室内へもたらされる空気中の酸素は、４００℃以上に加熱されて活性化されたドラム７のグラファイトに吸着され、その大部分がCOとして炉内雰囲気中に放出される。従って、炉内雰囲気ガスが汚染されることがない。
【実施例２】
【００１１】
図２にて図示される本発明になるこの実施例の接触加熱・雰囲気炉の構成は、上記実施例１の炉の構成と基本的に同一である。ただし、この実施例２では、２個のドラム７が炉室内に設けられ、これらが間隔をおいて並列する同一な水平面上の軸で枢支されている。また、雰囲気ガスの送気管も２個設けられている。雰囲気ガス，即ドラム７を加熱するチューブヒーター８はドラム外の炉室内に配置されている。また、ドラムはこの実施例では、耐熱ステンレス鋼のSUS３１０Sでつくられ、一方炉内壁６はグラファイトでつくられている。この実施例では、材料１０はその両面が交互にドラム７の外周面の一部と接触する。
【実施例３】
【００１２】
図３と図４で図示される本発明になるこの炉の構成は、前記実施例２の接触加熱・雰囲気炉とその基本的な構造において同一である。ただし、この実施例では、両端が閉鎖されたドラム７の加熱は、その外周面と摺接する抵抗加熱電極１４によってなされる。炉内壁は実施例２と同様にグラファイトでつくられている。
【００１３】
炉内雰囲気は、この実施例３では炉室内の下方で開口する送気管１１と、ドラム７内へ開口する送気管１１で送られる。図４で図示される通り、ドラム７内へ送られた雰囲気ガスはドラム７の外周面に多数設けられたスリット１２から炉室内へ噴出し、加熱された被加熱処理材料１０からのバインダー蒸気等の炉室内への放出を容易にする。雰囲気ガスは順次に搬入、搬出口３，４からと共に、排気管１５からも排出される。符号１３は炉内温度を制御するための熱電対であり、他の実施例ではその図示を省略した。
【００１４】
上記の如くにドラム７を介して雰囲気ガスを炉室内へ送る代わりに、ドラム内へ吸気管を開口して、材料１０からのバインダー蒸気等をスリット１２を介してドラム内へ吸引して、炉室内を経ずにこれらの蒸気等を直接に炉外へ排気することもできる。これも、この発明の一実施例である。この場合には、送気管１１は吸気管とする。
【産業上の利用可能性】
【００１５】
銅の短繊維（長さ：0.2ｍｍ  直径：10μｍ）とバインダー（ＬＯＮＺＡ社製の商品名ＡｃｒａｗａｘＣ＝溶融温度140℃のエチレンビスステアロアマイド）との混合物をロール圧延・成型し、続いて脱脂した銅短繊維体シート（幅350ｍｍ:厚さ1ｍｍ: 重量4.3Ｋｇ／ｍ2：バインダー２ｗ％）１０を、図２を参照して実施例２で説明したこの発明の接触伝導加熱炉１で焼成した。
【００１６】
この焼成時の炉１の加熱・運転条件は、次の通りとした。
炉室内とドラム７内に設けられた電気チューブヒーター８で、ドラム７の外表面を９００℃に維持した。炉室内の雰囲気を窒素とし、供給管１１よりのＮ2の供給量を1.25ｍ3／ｈｒ、搬入口３と搬出口４からの排気量（バインダー蒸気を含み）を1.5ｍ3／ｈｒとした。炉内はシートの送り速度を1000ｍｍ／ｍｉｎとした。シート１０は皺も折れも無く、短時間で美麗に焼結された。炉内のＯ2濃度は６ｐｐｍ以下に保たれ、焼成された材料の表面に酸化被膜の発生は全く認められなかった。
【００１７】
以上で、この発明の炉を金属繊維体シートの焼成に使用したが、かかるシートの脱脂にも利用できることは勿論であり、また、長尺で平らな炭素繊維シートの予備炭化、炭化、または黒鉛化にも利用できる。更にまた、セラミック繊維シートの脱脂または焼成にも利用できるものである。
【図面の簡単な説明】
【００１８】
【図１】本発明になる接触加熱・雰囲気炉の一例を示す説明的な縦断面図である。（実施例１）
【図２】本発明になる接触加熱・雰囲気炉の他例を示す説明的な縦断面図である。（実施例２）
【図３】本発明になる接触加熱・雰囲気炉の更に他例を示す説明的な縦断面図である。（実施例３）
【図４】図３にて示される炉のドラムの一つを拡大して示す説明的な斜視図である。（実施例３）
【符号の説明】
【００１９】
１−接触加熱・雰囲気炉の全体
２−炉室
３−被加熱処理材料の搬入口
４−被加熱処理材料の搬出口
５−断熱材
６−炉内壁
７−接触伝導加熱ドラム
８−チューブヒーター
９−ローラー
１０−被加熱処理材料
１１−雰囲気ガス送気管（吸気管）
１２−ドラムの円周面上の貫通スリット
１３−熱電対
１４−抵抗発熱電極
１５−雰囲気ガス排気管
【図１】
2005214512.tif 000003
【図２】
2005214512.tif 000004
【図３】
2005214512.tif 000005
【図４】
2005214512.tif 000006